(57)【要約】【課題】圧力開放を伴う加工の際に発生する膜基材の破断を抑制することが可能な、中空構造素子及びその製造方法を提供する。【解決手段】印加された表面応力によって撓むメンブレン２２と、メンブレン２２と離間してメンブレン２２を包囲する枠部材と、メンブレン２２と枠部材とを連結する連結部と、枠部材に連結され、メンブレン２２、枠部材及び連結部に包囲された周辺膜部２８と、枠部材に接続され、メンブレン２２、連結部及び周辺膜部２８と重なる支持基材を備える中空構造素子であり、メンブレン２２、連結部及び周辺膜部２８と、支持基材との間に空隙部が設けられ、空隙部まで貫通する貫通部ＤＰが周辺膜部２８に形成され、メンブレン２２、連結部及び周辺膜部２８との間に形成されたスリットＳＬの幅ＷＳは、貫通部ＤＰの中心を挟んで対向する内壁面の最小距離ＤＳｍｉｎよりも狭い。【選択図】図６
2019111607.tif 000002
【特許請求の範囲】
【請求項１】
印加された表面応力によって撓むメンブレンと、
前記メンブレンの厚さ方向から見て当該メンブレンと離間し、且つ前記メンブレンを包囲する枠部材と、
前記厚さ方向から見て前記メンブレンを挟む位置に配置されて当該メンブレンと前記枠部材とを連結する少なくとも一対の連結部と、
前記枠部材に連結され、且つ前記厚さ方向から見て、前記メンブレンと、前記枠部材と、前記連結部と、に包囲された周辺膜部と、
前記枠部材に接続され、且つ前記厚さ方向から見て、前記メンブレン、前記連結部及び前記周辺膜部と重なる支持基材と、を備え、
前記メンブレン、前記連結部及び前記周辺膜部と、前記支持基材と、の間に空隙部が設けられ、
前記周辺膜部及び前記支持基材のうち少なくとも一方に、前記空隙部まで貫通する貫通部が形成され、
前記厚さ方向から見て、前記メンブレン及び前記連結部と、前記周辺膜部と、の間にスリットが形成され、
前記スリットの幅は、前記貫通部の中心を挟んで対向する内壁面の最小距離よりも狭い中空構造素子。
【請求項２】
前記周辺膜部にのみ、前記貫通部が形成されている請求項１に記載した中空構造素子。
【請求項３】
前記最小距離は、１μｍ以上１０μｍ以下の範囲内である請求項１または請求項２に記載した中空構造素子。
【請求項４】
前記スリットの幅は、０．５μｍ以上５μｍ以下の範囲内である請求項１から請求項３のうちいずれか１項に記載した中空構造素子。
【請求項５】
前記連結部のうち少なくとも一つに備えられ、当該連結部に起きた撓みに応じて抵抗値が変化する可撓性抵抗をさらに備える請求項１から請求項４のうちいずれか１項に記載した中空構造素子。
【請求項６】
支持基材の一方の面に凹部を形成し、さらに、前記支持基材へ前記凹部を覆うように膜基材を貼り合わせることで、前記支持基材と前記膜基材との間に空隙部が設けられた積層体を形成する積層体形成工程と、
前記膜基材の前記支持基材と対向する面と反対側の面に、印加された表面応力によって撓むメンブレンを形成するメンブレン形成領域と、前記支持基材と前記膜基材とを積層した方向である積層方向から見て前記メンブレンと離間するとともにメンブレンを包囲する枠部材を形成する枠部材形成領域と、前記積層方向から見て前記メンブレンを挟む位置に配置されてメンブレンと前記枠部材とを連結する少なくとも一対の連結部を形成する連結部形成領域と、前記積層方向から見て前記メンブレン形成領域と前記枠部材形成領域と前記連結部形成領域とに包囲された領域である周辺膜部形成領域と、を設定する領域設定工程と、
前記周辺膜部形成領域の前記空隙部と対向する面と反対側の面に空隙部まで貫通する貫通部をエッチングによって形成するとともに、前記メンブレン形成領域及び前記連結部形成領域と、前記周辺膜部形成領域と、の間に前記空隙部まで貫通するスリットを前記貫通部よりも小さいエッチングレートのエッチングによって形成するエッチング工程と、を備え、
前記エッチング工程では、前記スリットを形成することで、前記メンブレンを前記メンブレン形成領域に形成し、前記枠部材を前記枠部材形成領域に形成し、前記連結部を前記連結部形成領域に形成し、前記枠部材に連結され、且つ前記積層方向から見て、前記メンブレンと、前記枠部材と、前記連結部と、に包囲された周辺膜部を前記周辺膜部形成領域に形成する中空構造素子の製造方法。
【請求項７】
支持基材の一方の面に犠牲層を積層し、さらに、前記犠牲層に膜基材を積層して積層体を形成する積層体形成工程と、
前記膜基材の前記支持基材と対向する面と反対側の面に、印加された表面応力によって撓むメンブレンを形成するメンブレン形成領域と、前記支持基材と前記膜基材とを積層した方向である積層方向から見て前記メンブレンと離間するとともにメンブレンを包囲する枠部材を形成する枠部材形成領域と、前記積層方向から見て前記メンブレンを挟む位置に配置されてメンブレンと前記枠部材とを連結する少なくとも一対の連結部を形成する連結部形成領域と、前記積層方向から見て前記メンブレン形成領域と前記枠部材形成領域と前記連結部形成領域とに包囲された領域である周辺膜部形成領域と、を設定する領域設定工程と、
前記メンブレン形成領域、前記連結部形成領域及び前記周辺膜部形成領域のうち少なくとも一つの領域に、前記犠牲層まで貫通するホールを形成するホール形成工程と、
前記ホールを介したエッチングにより、前記メンブレン形成領域、前記連結部形成領域及び前記周辺膜部形成領域と、前記支持基材と、の間に配置された前記犠牲層を除去して、前記支持基材と前記膜基材との間に空隙部を設ける空隙部形成工程と、
前記膜基材の前記支持基材と対向する面と反対側の面に酸化膜を形成して前記ホールを封止するホール封止工程と、
前記周辺膜部形成領域の前記空隙部と対向する面と反対側の面に空隙部まで貫通する貫通部をエッチングによって形成するとともに、前記メンブレン形成領域及び前記連結部形成領域と、前記周辺膜部形成領域と、の間に前記空隙部まで貫通するスリットを前記貫通部よりも小さいエッチングレートのエッチングによって形成するエッチング工程と、を備え、
前記エッチング工程では、前記スリットを形成することで、前記メンブレンを前記メンブレン形成領域に形成し、前記枠部材を前記枠部材形成領域に形成し、前記連結部を前記連結部形成領域に形成し、前記枠部材に連結され、且つ前記積層方向から見て、前記メンブレンと、前記枠部材と、前記連結部と、に包囲された周辺膜部を前記周辺膜部形成領域に形成する中空構造素子の製造方法。
【請求項８】
前記エッチング工程では、前記貫通部の中心を挟んで対向する内壁面の最小距離よりも前記スリットの幅が狭くなるようにエッチングを行うことで、前記スリットを形成するエッチングのエッチングレートを、前記貫通部を形成するエッチングのエッチングレートよりも小さくする請求項６または請求項７に記載した中空構造素子の製造方法。
【請求項９】
前記領域設定工程では、さらに、前記枠部材形成領域に対して、第一のイオンを注入する領域である可撓性抵抗形成領域を設定し、前記連結部形成領域に対して、前記可撓性抵抗形成領域よりも外側の領域であり、且つ第二のイオンを注入する領域である低抵抗形成領域と、を設定し、
前記可撓性抵抗形成領域に前記第一のイオンを注入する第一イオン注入工程と、
前記低抵抗形成領域に前記第二のイオンを注入する第二イオン注入工程と、
前記第一のイオン及び前記第二のイオンを注入した前記積層体を熱処理することで、前記第一のイオンを注入した前記可撓性抵抗形成領域に可撓性抵抗領域を形成するとともに、前記第二のイオンを注入した前記低抵抗形成領域に低抵抗領域を形成する熱処理工程と、
前記連結部に起きた撓みに応じて抵抗値が変化する可撓性抵抗と電気的に接続された配線層を形成する配線層形成工程と、を備える請求項６から請求項８のうちいずれか１項に記載した中空構造素子の製造方法。
【発明の詳細な説明】
【技術分野】
【０００１】
本発明は、例えば、可動部を持つＭＥＭＳ構造を有する半導体装置であり、基材に形成された空隙部を圧力開放することで可動部を形成した中空構造素子と、中空構造素子の製造方法に関する。
【背景技術】
【０００２】
各種センサとして実用化が進んでいる構造であるＭＥＭＳ構造のデバイスでは、エッチング加工時に、膜基材の膜厚が薄くなり、破断するおそれがある。なお、膜基材とは、空隙部を形成するキャビティの上方へ配置する層を形成する基材であり、キャビティの上方へ配置する層は、可動部が形成される層である。
これに対し、例えば、特許文献１には、予め、膜基材へ切り欠きを設けておくことで、膜基材の破断を抑制する方法が開示されている。
【先行技術文献】
【特許文献】
【０００３】
【特許文献１】特開２０１５−１２３５４７号公報
【発明の概要】
【発明が解決しようとする課題】
【０００４】
しかしながら、特許文献１に記載されている技術のように、膜基材へ切り欠きを設けておく技術は、一度のエッチングで膜基材をパターニングして可動部を形成する方法に適用すると、膜基材の破断を抑制することが困難であるという問題点が発生する。
本発明は、従来では未解決の問題に着目してなされたものであり、圧力開放を伴う加工の際に発生する膜基材の破断を抑制することが可能な、中空構造素子と、中空構造素子の製造方法を提供することを目的とする。
【課題を解決するための手段】
【０００５】
上記目的を達成するために、本発明の一態様に係る中空構造素子は、メンブレンと、枠部材と、少なくとも一対の連結部と、周辺膜部と、支持基材と、を備え、メンブレン、連結部及び周辺膜部と、支持基材と、の間には、空隙部が設けられている。メンブレンは、印加された表面応力によって撓む。枠部材は、メンブレンの厚さ方向から見てメンブレンと離間し、メンブレンを包囲する。連結部は、メンブレンの厚さ方向から見てメンブレンを挟む位置に配置されており、メンブレンと枠部材とを連結する。周辺膜部は、枠部材に連結されており、メンブレンの厚さ方向から見て、メンブレンと、枠部材と、連結部に包囲されている。枠部材に接続されており、メンブレンの厚さ方向から見て、メンブレン、連結部及び周辺膜部と重なる。そして、周辺膜部及び支持基材のうち少なくとも一方には、空隙部まで貫通する貫通部が形成されている。また、メンブレンの厚さ方向から見て、メンブレン及び連結部と、周辺膜部と、の間には、スリットが形成されている。さらに、スリットの幅は、貫通部の中心を挟んで対向する内壁面の最小距離よりも狭い。
【０００６】
また、本発明の他の態様に係る中空構造素子の製造方法は、積層体形成工程と、領域設定工程と、エッチング工程と、を備える。積層体形成工程は、支持基材の一方の面に凹部を形成し、さらに、支持基材へ凹部を覆うように膜基材を貼り合わせることで、支持基材と膜基材との間に空隙部が設けられた積層体を形成する工程である。領域設定工程は、膜基材の支持基材と対向する面と反対側の面に、メンブレン形成領域と、枠部材形成領域と、連結部形成領域と、周辺膜部形成領域を設定する工程である。メンブレン形成領域は、印加された表面応力によって撓むメンブレンを形成する領域である。枠部材形成領域は、支持基材と膜基材とを積層した方向である積層方向から見てメンブレンと離間するとともにメンブレンを包囲する枠部材を形成する領域である。連結部形成領域は、積層方向から見てメンブレンを挟む位置に配置されてメンブレンと枠部材とを連結する少なくとも一対の連結部を形成する領域である。周辺膜部形成領域は、積層方向から見てメンブレン形成領域と枠部材形成領域と連結部形成領域とに包囲された領域である。エッチング工程は、周辺膜部形成領域の空隙部と対向する面と反対側の面に、空隙部まで貫通する貫通部をエッチングによって形成する工程である。これに加え、エッチング工程は、メンブレン形成領域及び連結部形成領域と、周辺膜部形成領域と、の間に、空隙部まで貫通するスリットを貫通部よりも小さいエッチングレートのエッチングによって形成する工程である。そして、エッチング工程では、メンブレンをメンブレン形成領域に形成し、枠部材を枠部材形成領域に形成し、連結部を連結部形成領域に形成する。これに加え、エッチング工程では、枠部材に連結され、且つ積層方向から見て、メンブレンと、枠部材と、連結部と、に包囲された周辺膜部を周辺膜部形成領域に形成する。
【０００７】
また、本発明の他の態様に係る中空構造素子の製造方法は、積層体形成工程と、領域設定工程と、ホール形成工程と、空隙部形成工程と、ホール封止工程と、エッチング工程と、を備える。積層体形成工程は、支持基材の一方の面に犠牲層を積層し、さらに、犠牲層に膜基材を積層して積層体を形成する工程である。領域設定工程は、膜基材の支持基材と対向する面と反対側の面に、メンブレン形成領域と、枠部材形成領域と、連結部形成領域と、周辺膜部形成領域を設定する工程である。メンブレン形成領域は、印加された表面応力によって撓むメンブレンを形成する領域である。枠部材形成領域は、支持基材と膜基材とを積層した方向である積層方向から見てメンブレンと離間するとともにメンブレンを包囲する枠部材を形成する領域である。連結部形成領域は、積層方向から見てメンブレンを挟む位置に配置されてメンブレンと枠部材とを連結する少なくとも一対の連結部を形成する領域である。周辺膜部形成領域は、積層方向から見てメンブレン形成領域と枠部材形成領域と連結部形成領域とに包囲された領域である。ホール形成工程は、メンブレン形成領域、連結部形成領域及び周辺膜部形成領域のうち少なくとも一つの領域に、犠牲層まで貫通するホールを形成する工程である。空隙部形成工程は、ホールを介したエッチングにより、メンブレン形成領域、連結部形成領域及び周辺膜部形成領域と、支持基材と、の間に配置された犠牲層を除去して、支持基材と膜基材との間に空隙部を設ける工程である。ホール封止工程は、膜基材の支持基材と対向する面と反対側の面に酸化膜を形成してホールを封止する工程である。エッチング工程は、周辺膜部形成領域の空隙部と対向する面と反対側の面に、空隙部まで貫通する貫通部をエッチングによって形成する工程である。これに加え、エッチング工程は、メンブレン形成領域及び連結部形成領域と、周辺膜部形成領域と、の間に、空隙部まで貫通するスリットを貫通部よりも小さいエッチングレートのエッチングによって形成する工程である。そして、エッチング工程では、メンブレンをメンブレン形成領域に形成し、枠部材を枠部材形成領域に形成し、連結部を連結部形成領域に形成する。これに加え、エッチング工程では、枠部材に連結され、且つ積層方向から見て、メンブレンと、枠部材と、連結部と、に包囲された周辺膜部を周辺膜部形成領域に形成する。
【発明の効果】
【０００８】
本発明の一態様によれば、メンブレンを撓ませるために形成するスリットの幅よりも、貫通部の中心を挟んで対向する内壁面の最小距離が大きくなる。
これにより、圧力開放を伴うエッチング加工時に、膜基材のうちスリットを形成する部分よりも先に、膜基材のうち貫通部を形成する部分が空隙部まで貫通するため、空隙部の内部と外部との圧力差が無くなる。このため、圧力開放を伴う加工の際に発生する膜基材の破断を抑制することが可能な、中空構造素子と、中空構造素子の製造方法を提供することが可能となる。
【図面の簡単な説明】
【０００９】
【図１】本発明の第一実施形態に係る中空構造素子の構成を表す側面図である。
【図２】図１のＩＩ線矢視図である。
【図３】図２のＩＩＩ‐ＩＩＩ線断面図である。
【図４】図２のＩＶ‐ＩＶ線断面図である。
【図５】図２のＶ‐Ｖ線断面図である。
【図６】図２中に円ＶＩで囲んだ範囲を含む拡大図である。
【図７】中空構造素子の斜視図である。
【図８】積層体形成工程を示す図である。
【図９】領域設定工程を示す図である。
【図１０】第一イオン注入工程及び第二イオン注入工程を示す図である。
【図１１】配線層形成工程を示す図である。
【図１２】配線層形成工程を示す図である。
【図１３】配線層形成工程を示す図である。
【図１４】配線層形成工程を示す図である。
【図１５】配線層形成工程を示す図である。
【図１６】エッチング工程を示す図である。
【図１７】第一実施形態の中空構造素子の動作・作用を示す図である。
【図１８】第一実施形態の変形例を示す図である。
【図１９】本発明の第二実施形態に係る中空構造素子の構成を表す側面図である。
【図２０】積層体形成工程、第一イオン注入工程及び第二イオン注入工程を示す図である。
【図２１】ホール形成工程を示す図である。
【図２２】空隙部形成工程を示す図である。
【図２３】ホール封止工程を示す図である。
【発明を実施するための形態】
【００１０】
図面を参照して、本発明の実施形態を以下において説明する。以下の説明で参照する図面の記載において、同一、または類似の部分には、同一、または類似の符号を付している。ただし、図面は模式的なものであり、厚さと平面寸法との関係、厚さの比率等は、現実のものとは異なることに留意すべきである。したがって、具体的な厚さや寸法は、以下の説明を参酌して判断すべきものである。また、図面相互間においても、互いの寸法の関係や比率が異なる部分が含まれていることは勿論である。
さらに、以下に示す実施形態は、本発明の技術的思想を具体化するための構成を例示するものであって、本発明の技術的思想は、構成部品の材質や、それらの形状、構造、配置等を下記のものに特定するものでない。本発明の技術的思想は、特許請求の範囲に記載された請求項が規定する技術的範囲内において、種々の変更を加えることが可能である。また、以下の説明における「左右」や「上下」の方向は、単に説明の便宜上の定義であって、本発明の技術的思想を限定するものではない。よって、例えば、紙面を９０度回転すれば「左右」と「上下」とは交換して読まれ、紙面を１８０度回転すれば「左」が「右」に、「右」が「左」になることは勿論である。
【００１１】
（第一実施形態）
以下、本発明の第一実施形態について、図面を参照しつつ説明する。
（構成）
図１から図７を用いて、第一実施形態の構成を説明する。
図１から図７中に表す中空構造素子１は、例えば、気体や液体に対して味覚や嗅覚を検出する表面応力センサに用いられる素子である。また、中空構造素子１は、パッケージ基板２と、接続部４と、支持基材１０と、膜基材２０を備える。
（パッケージ基板）
パッケージ基板２は、例えば、金属、ポリマー、セラミック材等を用いて形成されており、例えば、ミリメートルオーダーの厚さで形成されている。
（接続部）
接続部４は、パッケージ基板２の一方の面（図１中では、上側の面）に配置されており、例えば、接着剤や半田等を用いて形成されている。
第一実施形態では、一例として、接続部４の形状を、円形に形成した場合について説明する。
【００１２】
（支持基材）
支持基材１０は、パッケージ基板２の一方の面に配置されており、接続部４を介して、パッケージ基板２に取り付けられている。
第一実施形態では、一例として、支持基材１０の中心が、接続部４を配置する位置と重なる場合について説明する。
支持基材１０の面積（図１中では、支持基材１０を上下方向から見た支持基材１０の面積）は、接続部４の面積よりも大きい。
支持基材１０の厚さ（図１中では、支持基材１０の上下方向への長さ）は、８０［μｍ］以上に設定されている。なお、支持基材１０の厚さは、８０［μｍ］以上７５０［μｍ］以下の範囲内に設定してもよい。
支持基材１０を形成する材料としては、例えば、ケイ素（Ｓｉ：シリコン）、サファイア、ガリウムヒ素、ガラス、石英のうちいずれかを含む材料を用いることが可能である。
第一実施形態では、一例として、支持基材１０を形成する材料として、ケイ素を用いた場合について説明する。
【００１３】
これにより、第一実施形態では、支持基材１０の線膨張係数を、５．０×１０−６／℃以下としている。
以下に、支持基材１０を形成する材料として用いることが可能な材料の、線膨張係数を記載する。
ケイ素の線膨張係数は、常温以上１０００℃以下の環境下で、３．９×１０−６／℃以下である。
サファイアの線膨張係数は、０℃以上１０００℃以下の環境下で、９．０×１０−６／℃以下である。
ガリウムヒ素（ＧａＡｓ）の線膨張係数は、０Ｋ以上３００Ｋ以下の環境下で、６．０×１０−６／℃以下である。
ガラス（フロートガラス）の線膨張係数は、０℃以上３００℃以下の環境下で、８．５×１０−６／℃以下〜９．０×１０−６／℃以下である。
石英の線膨張係数は、０℃以上３００℃以下の環境下で、０．５９×１０−６／℃以下である。なお、石英の線膨張係数は、３００℃の近辺にピークが有る。
【００１４】
（膜基材）
膜基材２０は、支持基材１０の一方の面（図１中では、上側の面）に積層されており、メンブレン２２と、枠部材２４と、連結部２６と、周辺膜部２８が一体となって形成されている。
第一実施形態では、一例として、膜基材２０を形成する材料に、ケイ素を用いた場合について説明する。
また、膜基材２０を形成する材料は、支持基材１０の線膨張係数と、膜基材２０の線膨張係数との差が、１．２×１０−５／℃以下となる材料を用いる。
第一実施形態では、膜基材２０を形成する材料と、支持基材１０を形成する材料とを、同一の材料とした場合について説明する。
【００１５】
（メンブレン）
メンブレン２２は、板状に形成されている。
第一実施形態では、一例として、メンブレン２２を、円板状に形成した場合について説明する。
また、メンブレン２２は、ｎ型半導体層である。
メンブレン２２の一方の面（図１中では、上側の面）には、受容体３０が塗布されている。
受容体３０（レセプター）は、例えば、ポリエチレンイミンを用いて形成されており、ガスの分子が吸着することで歪みが発生する。
受容体３０にガスの分子が吸着して、受容体３０に歪みが発生すると、メンブレン２２に表面応力が印加され、メンブレン２２が撓む。したがって、メンブレン２２は、受容体３０にガスの分子が吸着すると、印加された表面応力によって撓む。
なお、受容体３０の構成は、ガスの分子が吸着することで歪みが発生する構成に限定するものではなく、例えば、磁気によって歪みが発生する構成としてもよい。すなわち、受容体３０の構成は、中空構造素子１の検出対象に応じて、適宜変更してもよい。
【００１６】
（枠部材）
枠部材２４は、井桁状に形成されており、メンブレン２２の厚さ方向から見て、隙間を空けてメンブレン２２を包囲している。
メンブレン２２の厚さ方向から見た視点とは、中空構造素子１を上方から見た視点（図１では、矢印ＩＩの方向から見た視点）である。
メンブレン２２の厚さ方向から見て、枠部材２４の中心は、メンブレン２２の中心と重なっている。
また、枠部材２４は、接着等、各種の接合技術を用いて、支持基材１０のうち、パッケージ基板２と対向する面と反対側の面（図１中では、上側の面）に接続されている。
【００１７】
第一実施形態では、一例として、枠部材２４及び支持基材１０の形状を、メンブレン２２の厚さ方向から見て、支持基材１０の外周面と枠部材２４の外周面とが、面一である形状に形成した場合について説明する。
すなわち、枠部材２４と支持基材１０は、メンブレン２２の厚さ方向から見て、同じ形状の四辺形である。これは、例えば、枠部材２４と支持基材１０とを接続した後に、枠部材２４及び支持基材１０に対してダイシング加工を行うことで実現する。すなわち、メンブレン２２の厚さ方向から見て、枠部材２４の中心は、支持基材１０の中心と重なっている。
【００１８】
したがって、支持基材１０は、メンブレン２２の厚さ方向から見て、メンブレン２２及び枠部材２４と重なっている。
さらに、接続部４は、メンブレン２２の厚さ方向から見て、メンブレン２２の少なくとも一部と重なる位置に配置されている。
また、メンブレン２２の厚さ方向から見て、接続部４の面積は、メンブレン２２の面積よりも小さい。
また、パッケージ基板２は、支持基材１０のメンブレン２２と対向する面と反対側の面（図１中では、下側の面）に接続されている。
【００１９】
（連結部）
連結部２６は、メンブレン２２の厚さ方向から見て、帯状に形成されている。
また、連結部２６は、メンブレン２２の厚さ方向から見て、メンブレン２２の中心を通過する仮想直線ＶＬ１及び仮想直線ＶＬ２と重なる位置に配置されており、メンブレン２２と枠部材２４とを連結している。
第一実施形態では、一例として、メンブレン２２と枠部材２４とが、二対である四つの連結部２６ａ〜２６ｄで連結されている場合について説明する。
四つの連結部２６ａ〜２６ｄは、仮想直線ＶＬ１と重なる位置に配置されている一対の連結部２６ａ及び連結部２６ｂと、仮想直線ＶＬ１と直交する仮想直線ＶＬ２と重なる位置に配置されている一対の連結部２６ｃ及び連結部２６ｄを含む。
【００２０】
すなわち、一対の連結部２６ａ及び連結部２６ｂと、一対の連結部２６ｃ及び連結部２６ｄは、メンブレン２２の厚さ方向から見て、メンブレン２２を挟む位置に配置されており、メンブレン２２と枠部材２４とを連結する。
第一実施形態では、一例として、連結部２６ａ及び連結部２６ｂの幅が、連結部２６ｃ及び連結部２６ｄの幅よりも狭い場合について説明する。
四つの連結部２６ａ〜２６ｄには、それぞれ、可撓性抵抗５０ａ〜５０ｄが備えられている。なお、可撓性抵抗５０の説明は、後述する。
【００２１】
（周辺膜部）
周辺膜部２８は、枠部材２４に連結されており、メンブレン２２の厚さ方向から見て、メンブレン２２と、枠部材２４と、連結部２６とに包囲されている。
第一実施形態では、一例として、膜基材２０が、四つの周辺膜部２８ａ〜２８ｄを備える場合について説明する。
周辺膜部２８ａは、メンブレン２２と、枠部材２４と、連結部２６ａ及び連結部２６ｄとに包囲されている。周辺膜部２８ｂは、メンブレン２２と、枠部材２４と、連結部２６ａ及び連結部２６ｃとに包囲されている。周辺膜部２８ｃは、メンブレン２２と、枠部材２４と、連結部２６ｂ及び連結部２６ｃとに包囲されている。周辺膜部２８ｄは、メンブレン２２と、枠部材２４と、連結部２６ｂ及び連結部２６ｄとに包囲されている。
メンブレン２２、四つの連結部２６ａ〜２６ｄ及び四つの周辺膜部２８ａ〜２８ｄと、支持基材１０との間には、空隙部４０が設けられている。
【００２２】
なお、中空構造素子１を溶液中で使用する場合には、空隙部４０が溶液で満たされてもよい。
空隙部４０は、膜基材２０の加工途中においてメンブレン２２が支持基材１０の側へ撓む際に、メンブレン２２が支持基材１０に張り付くことを防ぐ空間として機能する。
各周辺膜部２８ａ〜２８ｄには、空隙部４０まで貫通する貫通部ＤＰが形成されている。
第一実施形態では、一例として、一つの周辺膜部２８に、三つの貫通部ＤＰが形成されている場合について説明する。三つの貫通部ＤＰは、それぞれの中心点が、直角三角形の点となる位置に配置されている。
【００２３】
また、第一実施形態では、一例として、貫通部ＤＰの開口形状を、円形に形成した場合について説明する。
また、メンブレン２２の厚さ方向から見て、メンブレン２２及び連結部２６と、周辺膜部２８との間には、スリットＳＬが形成されている。
スリットＳＬは、膜基材２０の支持基材１０と対向する面と反対側の面（図５中では、上側の面）と、空隙部４０とを連通させている。
【００２４】
第一実施形態では、膜基材２０が、四つの周辺膜部２８ａ〜２８ｄを備えている。このため、第一実施形態では、膜基材２０に、四つのスリットＳＬａ〜ＳＬｄが形成されている場合について説明する。
スリットＳＬａは、メンブレン２２、連結部２６ａ及び連結部２６ｄと、周辺膜部２８ａとの間に形成されている。スリットＳＬｂは、メンブレン２２、連結部２６ａ及び連結部２６ｃと、周辺膜部２８ｂとの間に形成されている。スリットＳＬｃは、メンブレン２２、連結部２６ｂ及び連結部２６ｃと、周辺膜部２８ｃとの間に形成されている。スリットＳＬｄは、メンブレン２２、連結部２６ｂ及び連結部２６ｄと、周辺膜部２８ｄとの間に形成されている。
【００２５】
図６中に示すように、メンブレン２２の厚さ方向から見たスリットＳＬの幅ＷＳは、貫通部ＤＰの中心を挟んで対向する内壁面の最小距離ＤＳｍｉｎよりも狭い。なお、最小距離ＤＳｍｉｎは、貫通部ＤＰの中心を挟んで対向する内壁面間の距離のうち、最小（最短）の距離である。
第一実施形態では、一例として、スリットＳＬの幅ＷＳを、０．５［μｍ］以上５［μｍ］以下の範囲内に設定する。
同様に、第一実施形態では、一例として、最小距離ＤＳｍｉｎを、１［μｍ］以上１０［μｍ］以下の範囲内に設定する。
【００２６】
（可撓性抵抗）
各可撓性抵抗５０は、連結部２６に起きた撓みに応じて、抵抗値が変化する。
第一実施形態では、一例として、可撓性抵抗５０を、ピエゾ抵抗で形成した場合について説明する。
ピエゾ抵抗は、例えば、連結部２６へのイオンの注入によって形成されており、メンブレン２２が撓むことで連結部２６に起きた撓みに応じて変化する抵抗値を有している。
また、可撓性抵抗５０は、ｐ型半導体層である。
四つの可撓性抵抗５０ａ〜５０ｄは、例えば、図７中に示すように、互いに隣接する可撓性抵抗５０（連結部２６ａと連結部２６ｃ及び連結部２６ｄ、連結部２６ｂと連結部２６ｃ及び連結部２６ｄ）が接続されている。これにより、四つの可撓性抵抗５０ａ〜５０ｄは、図７に示すフルホイートストンブリッジを形成している。
（ピエゾ抵抗）
以下、ピエゾ抵抗の詳細な構成について説明する。
ピエゾ抵抗の抵抗値（Ｒ）と、ピエゾ抵抗の抵抗値の相対抵抗変化（ΔＲ／Ｒ）は、以下の式（１）から（３）で与えられる。
【００２７】
【数１】
2019111607.tif 000003
【００２８】
【数２】
2019111607.tif 000004
【００２９】
【数３】
2019111607.tif 000005
【００３０】
式（１）から式（３）において、「ρ」はピエゾ抵抗の抵抗率、「ｌ」はピエゾ抵抗の長さ、「ｗ」はピエゾ抵抗の幅、「ｔ」はピエゾ抵抗の厚さである。さらに、式（１）から式（３）において、「σ」はピエゾ抵抗に誘起される応力、「ε」はピエゾ抵抗に誘起される歪、「π」はピエゾ抵抗定数である。
また、式（１）から式（３）において、「ｘ」はカンチレバーの長手方向、「ｙ」はカンチレバーの横方向、「ｚ」はカンチレバーの法線方向に対応する。
歪と応力の関係は、一般化されたＨｏｏｋｅの法則から導くことが可能である。
【００３１】
【数４】
2019111607.tif 000006
【００３２】
【数５】
2019111607.tif 000007
【００３３】
【数６】
2019111607.tif 000008
【００３４】
式（４）から式（６）において、「Ｅ」はカンチレバーのＹｏｕｎｇ率であり、「ν」はカンチレバーのＰｏｉｓｓｏｎ比である。したがって、平面応力である（すなわちσｚ＝０）と仮定すれば、相対抵抗変化は、以下の式（７）で記述することが可能である。
【００３５】
【数７】
2019111607.tif 000009
【００３６】
ここで、大きな信号を獲得し、シリコンが有する高いピエゾ係数を最大限利用するために、単結晶Ｓｉ（１００）を用いて形成されることで、ｐ型半導体層を形成するピエゾ抵抗を検討する。ピエゾ抵抗係数は、以下の式（８）及び式（９）で示す関係によって決定される。
【００３７】
【数８】
2019111607.tif 000010
【００３８】
【数９】
2019111607.tif 000011
【００３９】
式（８）及び式（９）において、「π１１、π１２及びπ４４」は、結晶の基本ピエゾ抵抗係数である。ｘ方向が［１１０］に整列したｐ型Ｓｉ（１００）であり、ｙ方向が［１−１０］に整列したｐ型Ｓｉ（１００）である場合は、「π１１」が、１０−１１Ｐａ−１を単位として＋６．６である。これに加え、「π１２」が、１０−１１Ｐａ−１を単位として−１．１であり、「π４４」が、１０−１１Ｐａ−１を単位として＋１３８．１である。
したがって、ピエゾ抵抗係数πｘは、７１．８×１０−１１Ｐａ−１と計算され、ピエゾ抵抗係数πｙは、−６６．３×１０−１１Ｐａ−１と計算される。また、「Ｅ」は１．７０×１０１１Ｐａであり、「ν」は０．２８である。そして、πｘ＞＞（１＋２ν）／Ｅであり、πｙ＞＞−１／Ｅであり、πｘ≒−πｙ≒π４４／２であるので、式（７）は、以下の式（１０）で示すように近似することが可能である。
【００４０】
【数１０】
2019111607.tif 000012
【００４１】
したがって、ピエゾ抵抗の信号（すなわち、ΔＲ／Ｒ）は、主に「σｘ」と「σｙ」との差によって決まる。
（中空構造素子の製造方法）
図１から図７を参照しつつ、図８から図１６を用いて、中空構造素子１の製造方法を説明する。なお、図８、図１０から図１５の断面図は、図７のＸ−Ｘ線断面図に対応する。また、図１６の断面図は、図７のＹ−Ｙ線断面図に対応する。
中空構造素子１の製造方法は、積層体形成工程と、領域設定工程と、第一イオン注入工程と、第二イオン注入工程と、熱処理工程と、配線層形成工程と、エッチング工程を備える。
【００４２】
（積層体形成工程）
積層体形成工程では、まず、図８（ａ）に示すように、支持基材１０の材料となる第一シリコン基板６０の一方の面に、リソグラフィー及びエッチング技術を用いて凹部６２（トレンチ）を形成する。凹部６２の深さは、例えば、７［μｍ］に設定する。
次に、凹部６２を形成した第一シリコン基板６０に対し、膜基材２０の材料となる第二シリコン基板６４を、接着等、各種の接合技術を用いて貼り合わせることで、図８（ｂ）に示すように、積層体６６（Ｃａｖｉｔｙウェーハ）を形成する。
なお、第一シリコン基板６０に対して、第二シリコン基板６４を貼り合わせる工程は、一般的に、減圧した環境下で行う。
【００４３】
上記のように、積層体形成工程を行うことで、積層体６６の所定の位置には、上下左右をシリコン（第一シリコン基板６０、第二シリコン基板６４）によって囲まれた空隙部４０が形成される。
以上により、積層体形成工程では、支持基材１０の一方の面に凹部６２を形成し、さらに、支持基材１０へ凹部６２を覆うように膜基材２０を貼り合わせることで、支持基材１０と膜基材２０との間に空隙部４０が設けられた積層体６６を形成する。
【００４４】
（領域設定工程）
領域設定工程では、膜基材２０の支持基材１０と対向する面と反対側の面に対し、図９中に示すように、メンブレン形成領域１２２と、枠部材形成領域１２４と、連結部形成領域１２６と、周辺膜部形成領域１２８を設定する。
メンブレン形成領域１２２は、膜基材２０のうち、メンブレン２２を形成する領域である。枠部材形成領域１２４は、膜基材２０のうち、枠部材２４を形成する領域である。連結部形成領域１２６は、膜基材２０のうち、連結部２６を形成する領域である。周辺膜部形成領域１２８は、膜基材２０のうち、積層方向から見てメンブレン形成領域１２２と枠部材形成領域１２４と連結部形成領域１２６とに包囲された領域であり、周辺膜部２８を形成する領域である。なお、「積層方向」は、支持基材１０と膜基材２０とを積層した方向であり、メンブレン２２の厚さ方向と同じ方向である。
【００４５】
さらに、領域設定工程では、図９中に示すように、枠部材形成領域１２４に対して可撓性抵抗形成領域１７０を設定し、連結部形成領域１２６に対して低抵抗形成領域１７２を設定する。
可撓性抵抗形成領域１７０は、第一イオン注入工程において、第一のイオンを注入する領域である。低抵抗形成領域１７２は、可撓性抵抗形成領域１７０よりも外側の領域であり、第二イオン注入工程において、第二のイオンを注入する領域である。
【００４６】
（第一イオン注入工程）
第一イオン注入工程では、まず、図１０に示すように、第二シリコン基板６４の上側の面を酸化させて第一のシリコン酸化膜６８ａを形成し、フォトレジストのパターン（図示せず）を用いて、可撓性抵抗形成領域１７０に対し、選択的に第一のイオンを注入する。
以上により、第一イオン注入工程では、膜基材２０の支持基材１０と対向する面と反対側の面のうち、可撓性抵抗形成領域１７０に、第一のイオンを注入する。
【００４７】
（第二イオン注入工程）
第二イオン注入工程では、第一イオン注入工程で用いたフォトレジストを除去し、さらに、第一イオン注入工程で用いたものとは異なるフォトレジストのパターン（図示せず）を形成し、図１０中に示すように、低抵抗形成領域１７２に第二のイオンを注入する。
以上により、第二イオン注入工程では、可撓性抵抗形成領域１７０よりも外側の低抵抗形成領域１７２に、第二のイオンを注入する。
【００４８】
（熱処理工程）
熱処理工程では、第二イオン注入工程で用いたフォトレジストを除去し、さらに、第一のイオン及び第二のイオンの活性化を目的として、積層体６６に熱処理（アニール処理）を施す。積層体６６に熱処理を施した後は、第一のシリコン酸化膜６８ａを除去する。
以上により、熱処理工程では、第一のイオン及び第二のイオンを注入した積層体６６を熱処理することで、可撓性抵抗形成領域１７０に可撓性抵抗領域７０を形成するとともに、低抵抗形成領域１７２に低抵抗領域７２を形成する。
【００４９】
（配線層形成工程）
配線層形成工程では、図１１（ａ）に示すように、第二シリコン基板６４の上側の面に対し、シリコン窒化膜７４と第二のシリコン酸化膜６８ｂとを順に積層する。そして、通常のリソグラフィー及び酸化膜エッチングにより、図１１（ｂ）に示すように、第二のシリコン酸化膜６８ｂへ、ホール７６を形成する。
次に、図１２（ａ）に示すように、第二のシリコン酸化膜６８ｂの上へ、Ｔｉ及びＴｉＮで形成した積層膜７８をスパッタリングによって形成し、熱処理を施す。積層膜７８は、Ａｌ等の金属膜がＳｉへ異常拡散することを防止する役割を持つ、いわゆるバリアメタルであり、熱処理を施すことによって、ホール７６の底部に存在するＳｉとＴｉの界面がシリサイド化して、低抵抗な接続を形成することが可能となる。
さらに、図１２（ｂ）に示すように、積層膜７８の上へ、スパッタリングによって、Ａｌ等の金属膜８０を積層する。
【００５０】
次に、フォトリソグラフィー及びエッチング技術を用いて金属膜８０をパターニングすることにより、図１３（ａ）に示すような配線層８２を形成する。さらに、図１３（ｂ）に示すように、絶縁層として第三のシリコン酸化膜６８ｃを積層する。
その後、図１４（ａ）に示すように、可撓性抵抗領域７０及び膜基材の中心を含む予め設定した領域（後にメンブレンとなる領域）であるメンブレン形成領域１２２以外を覆うようなフォトレジストのパターン（図示せず）を形成する。さらに、エッチング技術によって、可撓性抵抗領域７０及びメンブレン形成領域１２２に形成されている第二のシリコン酸化膜６８ｂを除去する。そして、メンブレン形成領域１２２以外を覆うようなフォトレジストのパターン（図示せず）を形成して、図１４（ｂ）に示すように、メンブレン形成領域１２２のシリコン窒化膜７４を除去する。
次に、図１５に示すように、可撓性抵抗５０からの出力を得るためのＰＡＤ８６を、通常のフォトリソグラフィー及びエッチング技術によって形成する。
以上により、配線層形成工程では、可撓性抵抗５０と電気的に接続された配線層８２を形成する。
【００５１】
（エッチング工程）
エッチング工程では、図１６中に示すように、膜基材２０のうち、周辺膜部形成領域１２８の空隙部４０と対向する面と反対側の面から空隙部４０まで貫通するようにエッチング（ドライエッチング）を施して、貫通部ＤＰを形成する。
これに加え、エッチング工程では、図１６中に示すように、膜基材２０のうち、周辺膜部形成領域１２８の空隙部４０と対向する面と反対側の面から空隙部４０まで貫通するように、貫通部ＤＰよりも小さいエッチングレートのエッチングを施す。これにより、スリットＳＬを形成する。また、スリットＳＬは、メンブレン形成領域１２２及び連結部形成領域１２６と、周辺膜部形成領域１２８との間に形成する。
なお、図１６中では、説明のために、空隙部４０と、第一シリコン基板６０と、凹部６２と、第二シリコン基板６４と、貫通部ＤＰ及びスリットＳＬ以外の図示を省略している。
【００５２】
第一実施形態では、一例として、エッチング工程では、貫通部ＤＰの中心を挟んで対向する内壁面の最小距離ＤＳｍｉｎよりも、スリットＳＬの幅ＷＳが狭くなるようにエッチングを行う場合について説明する。これにより、第一実施形態では、スリットＳＬを形成するエッチングのエッチングレートを、貫通部ＤＰを形成するエッチングのエッチングレートよりも小さくする。
貫通部ＤＰ及びスリットＳＬは、フォトリソグラフィー及びエッチング技術を用いて形成する。
スリットＳＬ及び貫通部ＤＰを形成するフォトマスクの構成を、最小距離ＤＳｍｉｎよりもスリットＳＬの幅ＷＳが狭いパターンを設けた構成とする。
また、貫通部ＤＰを形成するエッチングと、スリットＳＬを形成するエッチングは、同時に行う。
【００５３】
第一実施形態では、一例として、エッチング工程では、貫通部ＤＰの開口形状を、円形となるように形成する場合について説明する。
したがって、エッチング工程では、スリットＳＬを形成することで、メンブレン２２をメンブレン形成領域１２２に形成し、枠部材２４を枠部材形成領域１２４に形成する。これに加え、連結部２６を連結部形成領域１２６に形成し、周辺膜部２８を周辺膜部形成領域１２８に形成する。
【００５４】
（動作・作用）
図１から図１６を参照しつつ、図１７を用いて、第一実施形態の動作と作用を説明する。
中空構造素子１を、例えば、嗅覚センサとして用いる際には、匂い成分を含んだガスの雰囲気中に受容体３０を配置し、ガスが含む匂い成分を、受容体３０に吸着させる。
受容体３０にガスの分子が吸着して、受容体３０に歪みが発生すると、メンブレン２２に表面応力が印加され、メンブレン２２が、例えば、厚さ方向に５［μｍ］以内の変位幅で撓む。
枠部材２４は井桁状に形成されてメンブレン２２を包囲しており、連結部２６は、メンブレン２２と枠部材２４を両端部で連結している。このため、連結部２６のうち、メンブレン２２に連結している端部は自由端となっており、枠部材２４に連結している端部は固定端となっている。
したがって、メンブレン２２が撓むと、連結部２６に、受容体３０に発生した歪みに応じた撓みが起きる。そして、連結部２６に起きた撓みに応じて、可撓性抵抗５０が有する抵抗値が変化し、抵抗値の変化に応じた電圧の変化がＰＡＤ８６から出力され、コンピュータ等におけるデータ検出に用いられる。
【００５５】
中空構造素子１の製造時には、空隙部４０が設けられた積層体６６の第二シリコン基板６４に対し、第二シリコン基板６４の一部を切り取って開口させることで、空隙部４０の内圧を開放させる（圧力開放を伴う）エッチング加工を行う。
ここで、膜基材２０にスリットＳＬのみを形成する場合、例えば、図１７（ａ）中に示すように、空隙部４０の内圧が保持された状態で、第二シリコン基板６４のスリットＳＬを形成する位置（スリット形成位置）にエッチング加工を行う。そして、第一シリコン基板６０に対して第二シリコン基板６４を貼り合わせる工程は、一般的に、減圧した環境下で行うため、空隙部４０の内圧は、外圧よりも低い。
【００５６】
したがって、エッチング加工が進行し、図１７（ｂ）中に示すように、スリット形成位置の膜厚が薄くなると、スリット形成位置に加わる外圧Ｐｏが、空隙部４０の内圧Ｐｉよりも大きくなる（Ｐｏ＞Ｐｉ）。
このため、図１７（ｂ）中に示す状態から、エッチング加工が進行してスリット形成位置の膜厚が薄くなると、図１７（ｃ）中に示すように、外圧Ｐｏと内圧Ｐｉとの圧力差によって、減圧雰囲気にある空隙部４０が一気に開放される。これにより、第二シリコン基板６４が破断するため、スリットＳＬの形状が、予期しない異常な形状となり、メンブレン２２や連結部２６の撓みが阻害されて、可撓性抵抗５０が有する抵抗値の変化が異常な値となるおそれがある。
【００５７】
これに対し、第一実施形態では、メンブレン２２及び連結部２６を撓ませるために形成するスリットＳＬの幅ＷＳを、貫通部ＤＰの中心を挟んで対向する内壁面の最小距離ＤＳｍｉｎよりも狭くしている。
これにより、圧力開放を伴うエッチング加工時に、膜基材２０のうちスリットＳＬを形成する部分よりも先に、膜基材２０のうち貫通部ＤＰを形成する部分が空隙部４０まで貫通する。
このため、空隙部４０の内部と外部との圧力差（外圧Ｐｏと内圧Ｐｉとの圧力差）が無くなり、圧力開放を伴う加工の際に発生する膜基材２０の破断を、抑制することが可能となる。
すなわち、第一実施形態であれば、ドライエッチングのマイクロローディング効果により、幅ＷＳよりも最小距離ＤＳｍｉｎが大きい貫通部ＤＰは、スリットＳＬよりもエッチングが速く進行する。
【００５８】
そして、スリットＳＬよりも速く貫通部ＤＰが形成されて空隙部４０が外気と連通すると、外圧Ｐｏと内圧Ｐｉは平衡状態になるため、膜基材２０のうちスリットＳＬを形成する部分でエッチングが進行しても、圧力差による破断を避けることが可能となる。
このため、外圧Ｐｏと内圧Ｐｉとの圧力差によって生じる破断は、貫通部ＤＰのみで発生し、スリットＳＬでは発生しない。これにより、第二シリコン基板６４のうち、破断によって予期しない異常な形状となる位置は、貫通部ＤＰのみとなる。これにより、スリットＳＬをエッチング加工する際の加工精度を向上させることが可能となる。
【００５９】
また、貫通部ＤＰは、メンブレン２２及び連結部２６の変形（撓み）には関係が無い部分に形成されている。
このため、膜基材２０のうちスリットＳＬを形成する部分が破断して、貫通部ＤＰの形状が予期しない異常な形状となった場合であっても、メンブレン２２及び連結部２６の撓みには影響が無い。
したがって、第一実施形態の構成であれば、スリットＳＬの形状が所望の形状で安定し、メンブレン２２や連結部２６の撓みが阻害されることを抑制することが可能となるため、中空構造素子１の測定精度が劣化することを抑制することが可能である。
なお、上述した第一実施形態は、本発明の一例であり、本発明は、上述した第一実施形態に限定されることはなく、この実施形態以外の形態であっても、本発明に係る技術的思想を逸脱しない範囲であれば、設計等に応じて種々の変更が可能である。
【００６０】
（第一実施形態の効果）
第一実施形態の中空構造素子１であれば、以下に記載する効果を奏することが可能となる。
（１）周辺膜部２８に、空隙部４０まで貫通する貫通部ＤＰが形成されており、メンブレン２２の厚さ方向から見て、メンブレン２２及び連結部２６と、周辺膜部２８との間に、スリットＳＬが形成されている。これに加え、スリットＳＬの幅ＷＳは、貫通部ＤＰの中心を挟んで対向する内壁面の最小距離ＤＳｍｉｎよりも狭い。
このため、メンブレン２２を撓ませるために形成するスリットＳＬの幅ＷＳよりも、貫通部ＤＰの中心を挟んで対向する内壁面の最小距離ＤＳｍｉｎが大きくなる。
その結果、圧力開放を伴うエッチング加工時に、膜基材２０のうちスリットＳＬを形成する部分よりも先に、膜基材２０のうち貫通部ＤＰを形成する部分が空隙部４０まで貫通する。
これにより、空隙部４０の内部と外部との圧力差が無くなるため、圧力開放を伴う加工の際に発生する膜基材２０の破断を抑制することが可能な、中空構造素子１を提供することが可能となる。
【００６１】
（２）周辺膜部２８にのみ、貫通部ＤＰが形成されている。
その結果、貫通部ＤＰは、貫通部ＤＰを形成する際に発生する空隙部４０の内部と外部との圧力差によって、外周部が破断した形状となるが、貫通部ＤＰが周辺膜部２８に設けられていることから、センサの動作には影響がない。また、一度のエッチング加工により、スリットＳＬと、圧力開放のための貫通部ＤＰとを形成することが可能となる。
【００６２】
（３）貫通部ＤＰの中心を挟んで対向する内壁面の最小距離ＤＳｍｉｎが、１［μｍ］以上１０［μｍ］以下の範囲内である。
その結果、圧力開放を伴うエッチング加工時に、膜基材２０のうち貫通部ＤＰを形成する部分を、膜基材２０のうちスリットＳＬを形成する部分よりも先に空隙部４０まで貫通させることが容易となる。
（４）スリットＳＬの幅ＷＳが、０．５［μｍ］以上５［μｍ］以下の範囲内である。
その結果、メンブレン２２及び連結部２６を変形させる際に、メンブレン２２や連結部２６が周辺膜部２８と接触することを抑制することが可能となる。
【００６３】
（５）連結部２６のうち少なくとも一つに備えられ、連結部２６に起きた撓みに応じて抵抗値が変化する可撓性抵抗５０をさらに備える。
その結果、可撓性抵抗５０に誘起されるＸ方向及びＹ方向への応力を用いて、可撓性抵抗５０の抵抗値の相対抵抗変化を検出することが可能となり、受容体３０に、対象とする分子が吸着したか否かを判定することが可能となる。
これにより、中空構造素子１を、気体や液体に対して味覚や嗅覚を検出する表面応力センサに用いることが可能となる。
また、第一実施形態の中空構造素子の製造方法であれば、以下に記載する効果を奏することが可能となる。
【００６４】
（６）積層体形成工程と、領域設定工程と、エッチング工程を備える。そして、エッチング工程では、貫通部ＤＰをエッチングによって形成するとともに、スリットＳＬを貫通部ＤＰよりも小さいエッチングレートのエッチングによって形成する。これに加え、エッチング工程では、スリットＳＬを形成することで、メンブレン２２、枠部材２４、連結部２６及び周辺膜部２８を形成する。
このため、圧力開放を伴うエッチング加工時に、膜基材２０のうちスリットＳＬを形成する部分よりも先に、膜基材２０のうち貫通部ＤＰを形成する部分が空隙部４０まで貫通する。
その結果、空隙部４０の内部と外部との圧力差が無くなるため、圧力開放を伴う加工の際に発生する膜基材２０の破断を抑制することが可能な、中空構造素子１の製造方法を提供することが可能となる。
【００６５】
（７）エッチング工程では、貫通部ＤＰの中心を挟んで対向する内壁面の最小距離ＤＳｍｉｎよりもスリットＳＬの幅ＷＳが狭くなるようにエッチングを行う。これにより、スリットＳＬを形成するエッチングのエッチングレートを、貫通部ＤＰを形成するエッチングのエッチングレートよりも小さくする。
このため、メンブレン２２を撓ませるために形成するスリットＳＬの幅ＷＳよりも、貫通部ＤＰの中心を挟んで対向する内壁面の最小距離ＤＳｍｉｎが大きくなる。
その結果、圧力開放を伴うエッチング加工時に、膜基材２０のうちスリットＳＬを形成する部分よりも先に、膜基材２０のうち貫通部ＤＰを形成する部分が空隙部４０まで貫通し、空隙部４０の内部と外部との圧力差が無くなる。
【００６６】
（８）領域設定工程では、さらに、枠部材形成領域１２４に対して、第一のイオンを注入する領域である可撓性抵抗形成領域１７０を設定する。これに加え、連結部形成領域１２６に対して、可撓性抵抗形成領域１７０よりも外側の領域であり、且つ第二のイオンを注入する領域である低抵抗形成領域１７２を設定する。さらに、第一イオン注入工程と、第二イオン注入工程と、熱処理工程と、配線層形成工程を備える。
その結果、気体や液体に対して味覚や嗅覚を検出する表面応力センサに用いることが可能な、中空構造素子１の製造方法を提供することが可能となる。
【００６７】
（第一実施形態の変形例）
（１）第一実施形態では、周辺膜部２８にのみ貫通部ＤＰを形成したが、これに限定するものではない。すなわち、支持基材１０の空隙部４０と対向する部分（側面、下面）に、貫通部ＤＰを形成してもよい。
この場合、貫通部ＤＰは、スリットＳＬよりも先に、例えば、エッチングではなく、レーザー光線や工具を用いた切削加工により形成する。
（２）第一実施形態では、貫通部ＤＰの開口形状を円形に形成したが、これに限定するものではない。すなわち、貫通部ＤＰの開口形状を、三角形、四角形以上の多角形、曲線で囲まれた形状や、スリットＳＬよりも幅の広い線状の開口等、円形以外の形状に形成してもよい。
【００６８】
（３）第一実施形態では、可撓性抵抗領域７０と、低抵抗領域７２と、配線層８２を形成したが、これに限定するものではなく、図１８中に示すように、可撓性抵抗領域と、低抵抗領域と、配線層を形成しない構成としてもよい。
（４）第一実施形態では、支持基材１０の材料となる第一シリコン基板６０の一方の面に凹部６２を形成することで、メンブレン２２と支持基材１０との間に空隙部４０を形成したが、これに限定するものではない。すなわち、膜基材２０の材料となる第二シリコン基板６４の支持基材１０と対向する面に凹部を形成することで、メンブレン２２と支持基材１０との間に空隙部４０を形成してもよい。
【００６９】
（５）第一実施形態では、二対である四つの連結部２６ａ〜２６ｄに、それぞれ、可撓性抵抗５０ａ〜５０ｄが備えられている構成としたが、これに限定するものではない。すなわち、一対である二つの連結部２６に、それぞれ、可撓性抵抗５０が備えられている構成としてもよい。
（６）第一実施形態では、四つの連結部２６ａ〜２６ｄの全てに可撓性抵抗５０が備えられている構成としたが、これに限定するものではなく、少なくとも一つの連結部２６に可撓性抵抗５０が備えられている構成としてもよい。
【００７０】
（７）第一実施形態では、接続部４の面積を、メンブレン２２の厚さ方向から見て、メンブレン２２の面積よりも小さい値としたが、これに限定するものではなく、接続部４の面積を、メンブレン２２の面積以上としてもよい。
（８）第一実施形態では、接続部４の形状を円形としたが、これに限定するものではなく、接続部４の形状を、例えば、方形としてもよい。また、接続部４を、複数形成してもよい。
【００７１】
（９）第一実施形態では、膜基材２０を形成する材料と、支持基材１０を形成する材料とを、同一の材料としたが、これに限定するものではなく、膜基材２０を形成する材料と、支持基材１０を形成する材料とを、異なる材料としてもよい。
この場合、膜基材２０の線膨張係数と支持基材１０の線膨張係数との差を、１．２×１０−５／℃以下することで、パッケージ基板２の変形に応じた、膜基材２０の変形量と支持基材１０の変形量との差を減少させることが可能となる。これにより、メンブレン２２の撓みを抑制することが可能となる。
【００７２】
（１０）第一実施形態では、支持基材１０の線膨張係数を、５．０×１０−６／℃以下としたが、これに限定するものではなく、支持基材１０の線膨張係数を、１．０×１０−５／℃以下としてもよい。
この場合であっても、支持基材１０の剛性を向上させることが可能となり、温度変化等に起因するパッケージ基板２の変形に対する、膜基材２０の変形量を減少させることが可能となる。
【００７３】
（第二実施形態）
以下、本発明の第二実施形態について、図面を参照しつつ説明する。
（構成）
図１から図７を参照しつつ、図１９を用いて、第二実施形態の構成を説明する。
第二実施形態の構成は、図１９に示すように、枠部材２４が、接続層９０を介して、支持基材１０のパッケージ基板２と対向する面と反対側の面（図１９中では、上側の面）に接続されている点を除き、上述した第一実施形態と同様である。
接続層９０は、二酸化ケイ素（ＳｉＯ２）等を用いて形成されている。
その他の構成は、上述した第一実施形態と同様であるため、説明を省略する。
【００７４】
（中空構造素子の製造方法）
図１から図１９を参照しつつ、図２０から図２３を用いて、中空構造素子１の製造方法を説明する。なお、図２０から図２３の断面図は、図７のＸ−Ｘ線断面図に対応する。また、上述した第一実施形態と同様の構成については、説明を省略する場合がある。
中空構造素子１の製造方法は、積層体形成工程と、領域設定工程と、第一イオン注入工程と、第二イオン注入工程と、熱処理工程と、ホール形成工程と、空隙部形成工程と、ホール封止工程と、配線層形成工程と、エッチング工程を備える。
【００７５】
（積層体形成工程）
積層体形成工程では、まず、図２０に示すように、支持基材１０の材料となる第一シリコン基板６０の一方の面に、シリコン酸化膜を用いて形成した犠牲層９２を積層する。さらに、犠牲層９２へ、膜基材２０の材料となる第二シリコン基板６４を積層する。なお、犠牲層９２としては、シリコン酸化膜の他に、シリコン窒化膜やアルミニウム、チタン、銅、タングステン等の金属膜を用いてもよい。
以上により、積層体形成工程では、支持基材１０の一方の面に犠牲層９２を積層し、さらに、犠牲層９２に膜基材２０を積層して積層体６６を形成する。
（領域設定工程）
領域設定工程は、上述した第一実施形態と同様の手順で行うため、その説明を省略する。
【００７６】
（第一イオン注入工程）
第一イオン注入工程では、まず、図２０に示すように、第二シリコン基板６４を酸化することで、第二シリコン基板６４の上側の面を酸化させて第一のシリコン酸化膜６８ａを形成する。
次に、第一のシリコン酸化膜６８ａを形成した第二シリコン基板６４に対して、フォトレジストのパターン（図示せず）を形成し、可撓性抵抗形成領域１７０に対して、選択的に第一のイオンを注入する。
以上により、第一イオン注入工程では、膜基材２０の支持基材１０と対向する面と反対側の面のうち、可撓性抵抗形成領域１７０に、第一のイオンを注入する。
【００７７】
（第二イオン注入工程）
第二イオン注入工程では、第一イオン注入工程で用いたフォトレジストを除去し、さらに、第一イオン注入工程で用いたものとは異なるフォトレジストのパターン（図示せず）を形成し、低抵抗形成領域１７２に第二のイオンを注入する。
以上により、第二イオン注入工程では、可撓性抵抗形成領域１７０よりも外側の低抵抗形成領域１７２に、第二のイオンを注入する。
（熱処理工程）
熱処理工程は、上述した第一実施形態と同様の手順で行うため、その説明を省略する。
【００７８】
（ホール形成工程）
ホール形成工程では、一般的なフォトリソグラフィーの技術により、第二シリコン基板６４の上側の面に、ホールのパターン（図示せず）を形成する。
ホールのパターンを形成する位置は、メンブレン形成領域１２２、連結部形成領域１２６及び周辺膜部形成領域１２８のうち少なくとも一つの領域に設定する。
次に、ホールのパターンをマスクとしてドライエッチングを施し、図２１に示すように、第二シリコン基板６４へホール７６を形成する。ホール７６の直径は、例えば、０．２８［μｍ］に設定して、犠牲層９２に到達する深さに設定する。
以上により、ホール形成工程では、メンブレン形成領域１２２、連結部形成領域１２６及び周辺膜部形成領域１２８のうち少なくとも一つの領域に、犠牲層９２まで貫通するホール７６を形成する。
【００７９】
（空隙部形成工程）
空隙部形成工程では、ＨＦＶａｐｏｒを、ホール７６を通して第一シリコン基板６０の側に浸透させることで、犠牲層９２のみを選択的にエッチングし、図２２に示すように、第一シリコン基板６０と第二シリコン基板６４との間に、空隙部４０を形成する。
ここで、ＨＦのＷｅｔエッチングを使わない理由は、空隙部４０を形成した後の乾燥時に、純水等の表面張力で空隙部４０が潰れる不具合（スティクションとも呼称される）の発生を回避するためである。
以上により、空隙部形成工程では、ホール７６を介したエッチングにより、メンブレン形成領域１２２、連結部形成領域１２６及び周辺膜部形成領域１２８と、支持基材１０と、の間に配置された犠牲層９２を除去する。これにより、支持基材１０と膜基材２０との間に空隙部４０を設ける。
【００８０】
（ホール封止工程）
ホール封止工程では、図２３に示すように、酸化膜９４によってホール７６を封止する。
ホール７６を封止する方法としては、例えば、熱酸化処理とＣＶＤ等を組み合わせることが有効であるが、ホール７６の直径が小さい場合には、ＣＶＤのみを用いることも可能である。
以上により、ホール封止工程では、膜基材２０の支持基材１０と対向する面と反対側の面に、酸化膜９４を形成してホール７６を封止する。
【００８１】
（配線層形成工程）
配線層形成工程は、上述した第一実施形態と同様の手順で行うため、その説明を省略する。
以上により、配線層形成工程では、可撓性抵抗５０と電気的に接続された配線層８２を形成する。
（エッチング工程）
エッチング工程は、上述した第一実施形態と同様の手順で行うため、その説明を省略する。
したがって、エッチング工程では、スリットＳＬを形成することで、メンブレン２２をメンブレン形成領域１２２に形成し、枠部材２４を枠部材形成領域１２４に形成する。これに加え、連結部２６を連結部形成領域１２６に形成し、周辺膜部２８を周辺膜部形成領域１２８に形成する。
【００８２】
（動作・作用）
第二実施形態の動作と作用は、上述した第一実施形態と同様であるため、その説明を省略する。
なお、上述した第二実施形態は、本発明の一例であり、本発明は、上述した第二実施形態に限定されることはなく、この実施形態以外の形態であっても、本発明に係る技術的思想を逸脱しない範囲であれば、設計等に応じて種々の変更が可能である。
【００８３】
（第二実施形態の効果）
第二実施形態の中空構造素子の製造方法であれば、以下に記載する効果を奏することが可能となる。
（１）積層体形成工程と、領域設定工程と、ホール形成工程と、空隙部形成工程と、ホール封止工程と、エッチング工程を備える。そして、エッチング工程では、貫通部ＤＰをエッチングによって形成するとともに、スリットＳＬを貫通部ＤＰよりも小さいエッチングレートのエッチングによって形成する。これに加え、エッチング工程では、スリットＳＬを形成することで、メンブレン２２、枠部材２４、連結部２６及び周辺膜部２８を形成する。
【００８４】
このため、圧力開放を伴うエッチング加工時に、膜基材２０のうちスリットＳＬを形成する部分よりも先に、膜基材２０のうち貫通部ＤＰを形成する部分が空隙部４０まで貫通する。
その結果、空隙部４０の内部と外部との圧力差が無くなるため、圧力開放を伴う加工の際に発生する膜基材２０の破断を抑制することが可能な、中空構造素子１の製造方法を提供することが可能となる。
【符号の説明】
【００８５】
１…中空構造素子、２…パッケージ基板、４…接続部、１０…支持基材、２０…膜基材、２２…メンブレン、２４…枠部材、２６…連結部、２８…周辺膜部、３０…受容体、４０…空隙部、５０…可撓性抵抗、６０…第一シリコン基板、６２…凹部、６４…第二シリコン基板、６６…積層体、６８…シリコン酸化膜、７０…可撓性抵抗領域、７２…低抵抗領域、７４…シリコン窒化膜、７６…ホール、７８…積層膜、８０…金属膜、８２…配線層、８６…ＰＡＤ、９０…接続層、９２…犠牲層、９４…酸化膜、１２２…メンブレン形成領域、１２４…枠部材形成領域、１２６…連結部形成領域、１２８…周辺膜部形成領域、１７０…可撓性抵抗形成領域、１７２…低抵抗形成領域、ＶＬ１…メンブレンの中心を通過する仮想直線、ＶＬ２…仮想直線ＶＬ１と直交する仮想直線、ＤＰ…貫通部、ＳＬ…スリット、ＷＳ…スリットＳＬの幅、ＤＳｍｉｎ…貫通部ＤＰの中心を挟んで対向する内壁面の最小距離
【図１】
2019111607.tif 000013
【図２】
2019111607.tif 000014
【図３】
2019111607.tif 000015
【図４】
2019111607.tif 000016
【図５】
2019111607.tif 000017
【図６】
2019111607.tif 000018
【図７】
2019111607.tif 000019
【図８】
2019111607.tif 000020
【図９】
2019111607.tif 000021
【図１０】
2019111607.tif 000022
【図１１】
2019111607.tif 000023
【図１２】
2019111607.tif 000024
【図１３】
2019111607.tif 000025
【図１４】
2019111607.tif 000026
【図１５】
2019111607.tif 000027
【図１６】
2019111607.tif 000028
【図１７】
2019111607.tif 000029
【図１８】
2019111607.tif 000030
【図１９】
2019111607.tif 000031
【図２０】
2019111607.tif 000032
【図２１】
2019111607.tif 000033
【図２２】
2019111607.tif 000034
【図２３】
2019111607.tif 000035